(57)【特許請求の範囲】
【請求項１】
結着樹脂を含むトナー粒子を、複数含む静電潜像現像用トナーであって、
前記トナー粒子は、前記結着樹脂として、結晶性ポリエステル樹脂及び非結晶性ポリエステル樹脂を含み、
ＡＴＲ法によるＦＴ−ＩＲ分析で得られたＦＴ−ＩＲスペクトルにおいて波数７０１ｃｍ-1±１ｃｍ-1に現れる吸光度ピークの最大強度が０．０１００以上０．０２５０以下であり、
前記トナー粒子は、前記結晶性ポリエステル樹脂として、１，４−ブタンジオールと１，６−ヘキサンジオールとフマル酸とスチレンとメタクリル酸アルキルエステルとの重合体を含む、静電潜像現像用トナー。
【請求項２】
前記吸光度ピークは、芳香環に由来するピークである、請求項１に記載の静電潜像現像用トナー。
【請求項３】
前記重合体における前記スチレンの量は、１００モル部の前記フマル酸に対して、１モル部以上１５モル部以下である、請求項１又は２に記載の静電潜像現像用トナー。
【請求項４】
５５℃以上６５℃以下のガラス転移点を有する、請求項１〜３のいずれか一項に記載の静電潜像現像用トナー。
【発明の詳細な説明】
【技術分野】
【０００１】
本発明は、静電潜像現像用トナー及びその製造方法に関する。
【背景技術】
【０００２】
トナー母粒子（トナー母体）に結晶性ポリエステル樹脂と非結晶性樹脂（非晶質樹脂）とが含まれる静電潜像現像用トナーが知られている（例えば、特許文献１参照）。
【先行技術文献】
【特許文献】
【０００３】
【特許文献１】特開２００９−８６６４２号公報
【発明の概要】
【発明が解決しようとする課題】
【０００４】
しかしながら、特許文献１に開示される技術だけでは、耐熱保存性、定着性、及び帯電安定性に優れるトナーを提供することは困難である。
【０００５】
本発明は、上記課題に鑑みてなされたものであり、耐熱保存性、定着性、及び帯電安定性に優れる静電潜像現像用トナー及びその製造方法を提供することを目的とする。
【課題を解決するための手段】
【０００６】
本発明に係る静電潜像現像用トナーは、結着樹脂を含むトナー粒子を、複数含む。前記トナー粒子は、前記結着樹脂として、結晶性ポリエステル樹脂及び非結晶性ポリエステル樹脂を含む。ＡＴＲ法によるＦＴ−ＩＲ分析で得られたＦＴ−ＩＲスペクトルにおいて波数７０１ｃｍ-1±１ｃｍ-1に現れる吸光度ピークの最大強度が０．０１００以上０．０２５０以下である。
【０００７】
本発明に係る静電潜像現像用トナーの製造方法は、準備工程と、溶融混練工程と、粉砕工程とを含む。前記準備工程では、１種以上のアルコールと１種以上のカルボン酸とを縮合反応させて縮合物を得た後、得られた縮合物と１種以上のスチレン系化合物と１種以上のアクリル酸系化合物とを反応させて、結晶性ポリエステル樹脂を得る。前記溶融混練工程では、少なくとも前記結晶性ポリエステル樹脂と非結晶性ポリエステル樹脂とを含むトナー材料を溶融混練して、溶融混練物を得る。前記粉砕工程では、前記溶融混練物を粉砕する。
【発明の効果】
【０００８】
本発明によれば、耐熱保存性、定着性、及び帯電安定性に優れる静電潜像現像用トナー及びその製造方法を提供することが可能になる。
【図面の簡単な説明】
【０００９】
【図１】本発明の実施例又は比較例に係るトナーについて測定されたＦＴ−ＩＲスペクトルを示すスペクトルチャートである。
【図２】Ｍｐ（融点）の測定方法を説明するための図である。
【図３】Ｔｇ（ガラス転移点）の測定方法を説明するための図である。
【図４】Ｔｍ（軟化点）の測定方法を説明するための図である。
【発明を実施するための形態】
【００１０】
以下、本発明の実施形態について説明する。本実施形態に係るトナーは、例えば正帯電性トナーとして、静電潜像の現像に好適に用いることができる。本実施形態のトナーは、複数のトナー粒子（それぞれ後述する構成を有する粒子）を含む粉体である。トナーは、１成分現像剤として使用してもよい。また、混合装置（例えば、ボールミル）を用いてトナーとキャリアとを混合して２成分現像剤を調製してもよい。高画質の画像を形成するためには、キャリアとしてフェライトキャリアを使用することが好ましい。また、長期にわたって高画質の画像を形成するためには、キャリアコアと、キャリアコアを被覆する樹脂層とを有する磁性キャリアを使用することが好ましい。磁性キャリアを作製するためには、キャリアコアを磁性材料で形成してもよいし、樹脂層中に磁性粒子を分散させてもよい。高画質の画像を形成するためには、２成分現像剤におけるトナーの量は、キャリア１００質量部に対して、５質量部以上１５質量部以下であることが好ましく、８質量部以上１２質量部以下であることがより好ましい。
【００１１】
本実施形態に係るトナーは、例えば電子写真装置（画像形成装置）において画像の形成に用いることができる。以下、電子写真装置による画像形成方法の一例について説明する。
【００１２】
まず、画像データに基づいて感光体に静電潜像を形成する。次に、形成された静電潜像を、トナーを含む現像剤を用いて現像する。現像工程では、帯電したトナーを静電潜像に付着させて、感光体上にトナー像を形成する。そして、続く転写工程では、感光体上のトナー像を中間転写体（例えば、転写ベルト）に転写した後、さらに中間転写体上のトナー像を記録媒体（例えば、紙）に転写する。その後、トナーを加熱して、記録媒体にトナーを定着させる。その結果、記録媒体に画像が形成される。例えば、ブラック、イエロー、マゼンタ、及びシアンの４色のトナー像を重ね合わせることで、フルカラー画像を形成することができる。
【００１３】
本実施形態に係るトナーは、複数のトナー粒子を含む。トナー粒子は、外添剤を有していてもよい。トナー粒子が外添剤を有する場合には、トナー粒子はトナー母粒子と外添剤とを有する。外添剤はトナー母粒子の表面に付着する。トナー母粒子は、結着樹脂を含む。トナー母粒子は、必要に応じて、結着樹脂以外に、内添剤（例えば、離型剤、着色剤、電荷制御剤、及び／又は磁性粉）を含んでもよい。なお、必要がなければ外添剤を割愛してもよい。外添剤を割愛する場合には、トナー母粒子がトナー粒子に相当する。
【００１４】
本実施形態に係るトナーに含まれるトナー粒子は、シェル層を有しないトナー粒子（以下、非カプセルトナー粒子と記載する）であってもよいし、シェル層を有するトナー粒子（以下、カプセルトナー粒子と記載する）であってもよい。カプセルトナー粒子では、トナー母粒子が、コアと、コアの表面に形成されたシェル層とを有する。トナーの定着性を向上させるためには、カプセルトナー粒子のコアが、実質的に熱可塑性樹脂から構成されることが好ましい。シェル層は、実質的に熱硬化性樹脂から構成されてもよいし、実質的に熱可塑性樹脂から構成されてもよいし、熱可塑性樹脂と熱硬化性樹脂との両方を含んでもよい。熱可塑性樹脂としては、例えば、非カプセルトナー粒子を構成する樹脂として列挙される後述の各種樹脂を好適に使用できる。熱硬化性樹脂としては、例えば、メラミン系樹脂、尿素系樹脂、スルホンアミド系樹脂、グリオキザール系樹脂、グアナミン系樹脂、アニリン系樹脂、ポリイミド樹脂（より具体的には、マレイミド重合体又はビスマレイミド重合体等）、又はキシレン系樹脂を好適に使用できる。
【００１５】
本実施形態に係るトナーは、次に示す構成（１）を有する。
（１）トナーが、結着樹脂を含むトナー粒子を、複数含む。トナー粒子は、結着樹脂として、結晶性ポリエステル樹脂及び非結晶性ポリエステル樹脂を含む。ＡＴＲ法によるＦＴ−ＩＲ分析で得られたＦＴ−ＩＲスペクトルにおいて波数７０１ｃｍ-1±１ｃｍ-1に現れる吸光度ピークの最大強度が０．０１００以上０．０２５０以下である。ＦＴ−ＩＲスペクトルの測定方法は、後述する実施例と同じ方法又はその代替方法である。
【００１６】
本実施形態では、結晶性指数０．９０以上１．５０以下の樹脂を、結晶性樹脂と称する。樹脂の結晶性指数は、樹脂の融点（Ｍｐ）に対する樹脂の軟化点（Ｔｍ）の比率（＝Ｔｍ／Ｍｐ）に相当する。樹脂のＭｐ及びＴｍはそれぞれ、後述する実施例と同じ方法又はその代替方法で測定できる。トナーが構成（１）を有するためには、トナー粒子が、結晶性指数０．９８以上１．２０以下の結晶性ポリエステル樹脂を含むことが好ましい。ポリエステル樹脂の結晶性指数は、ポリエステル樹脂を合成するための材料（例えば、アルコール及び／又はカルボン酸）の種類又は使用量を変更することで、調整できる。
【００１７】
構成（１）は、トナーの耐熱保存性、定着性、及び帯電安定性を向上させるために有益である（後述する表１〜表４を参照）。構成（１）において、波数７０１ｃｍ-1±１ｃｍ-1に現れる吸光度ピークは、芳香環に由来するピークであると考えられる。耐熱保存性、定着性、及び帯電安定性の全てに優れるトナーでは、波数７０１ｃｍ-1±１ｃｍ-1に現れる吸光度ピークの最大強度が、構成（１）に規定される範囲にあることを、発明者が見出した。図１は、ＦＴ−ＩＲスペクトルの一例を示すスペクトルチャートである。図１中の線Ｌ１１〜Ｌ１４はそれぞれ、後述する実施例又は比較例に係るトナーについて測定されたＦＴ−ＩＲスペクトル（Ｌ１１：トナーＣ、Ｌ１２：トナーＢ、Ｌ１３：トナーＡ、Ｌ１４：トナーＭ）を示している。トナーが構成（１）を有するためには、トナーのＴｇ（ガラス転移点）が５５℃以上６５℃以下であることが好ましい。Ｔｇ（ガラス転移点）の測定方法は、後述する実施例と同じ方法又はその代替方法である。
【００１８】
次に、非カプセルトナー粒子の構成について説明する。詳しくは、トナー母粒子（結着樹脂及び内添剤）及び外添剤について、順に説明する。なお、粉体（より具体的には、トナー母粒子、外添剤、又はトナー等）に関する評価結果（形状又は物性などを示す値）は、何ら規定していなければ、相当数の粒子について測定した値の個数平均である。また、粉体の粒子径は、何ら規定していなければ、一次粒子の円相当径（粒子の投影面積と同じ面積を有する円の直径）である。以下、化合物名の後に「系」を付けて、化合物及びその誘導体を包括的に総称する場合がある。化合物名の後に「系」を付けて重合体名を表す場合には、重合体の繰返し単位が化合物又はその誘導体に由来することを意味する。また、アクリル及びメタクリルを包括的に「（メタ）アクリル」と総称する場合がある。
【００１９】
＜好適な熱可塑性樹脂＞
トナー粒子（特に、トナー母粒子）を構成する熱可塑性樹脂としては、例えば、スチレン系樹脂、アクリル酸系樹脂（より具体的には、アクリル酸エステル重合体、メタクリル酸エステル重合体、又はポリメタクリル酸メチル（ＰＭＭＡ）等）、オレフィン系樹脂（より具体的には、ポリエチレン樹脂又はポリプロピレン樹脂等）、ビニル樹脂（より具体的には、塩化ビニル樹脂、ポリビニルアルコール、ビニルエーテル樹脂、又はＮ−ビニル樹脂等）、ポリエステル樹脂、ポリアミド樹脂、もしくはウレタン樹脂のような単独重合体、又はこれら単独重合体のいずれかの繰返し単位と同一のモノマーに由来する繰返し単位を１種以上含む共重合体（より具体的には、スチレン−アクリル酸系樹脂又はスチレン−ブタジエン系樹脂等）を好適に使用できる。
【００２０】
熱可塑性樹脂は、１種以上の熱可塑性モノマー（より具体的には、アクリル酸系モノマー又はスチレン系モノマー等）を縮重合又は共縮重合させることで得られる。
【００２１】
スチレン−アクリル酸系樹脂は、１種以上のスチレン系モノマーと１種以上のアクリル酸系モノマーとの共重合体である。スチレン−アクリル酸系樹脂を合成するためには、例えば以下に示すような、スチレン系モノマー及びアクリル酸系モノマーを好適に使用できる。アクリル酸系モノマーを用いることで、スチレン−アクリル酸系樹脂にカルボキシル基を導入できる。また、水酸基を有するモノマー（より具体的には、ｐ−ヒドロキシスチレン、ｍ−ヒドロキシスチレン、又は（メタ）アクリル酸ヒドロキシアルキルエステル等）を用いることで、スチレン−アクリル酸系樹脂に水酸基を導入できる。アクリル酸系モノマーの使用量を調整することで、得られるスチレン−アクリル酸系樹脂の酸価を調整できる。また、水酸基を有するモノマーの使用量を調整することで、得られるスチレン−アクリル酸系樹脂の水酸基価を調整できる。
【００２２】
スチレン系モノマーの好適な例としては、スチレン、α−メチルスチレン、ｐ−ヒドロキシスチレン、ｍ−ヒドロキシスチレン、ビニルトルエン、α−クロロスチレン、ｏ−クロロスチレン、ｍ−クロロスチレン、ｐ−クロロスチレン、又はｐ−エチルスチレンが挙げられる。
【００２３】
アクリル酸系モノマーの好適な例としては、（メタ）アクリル酸、（メタ）アクリル酸アルキルエステル、又は（メタ）アクリル酸ヒドロキシアルキルエステルが挙げられる。（メタ）アクリル酸アルキルエステルの好適な例としては、（メタ）アクリル酸メチル、（メタ）アクリル酸エチル、（メタ）アクリル酸ｎ−プロピル、（メタ）アクリル酸ｉｓｏ−プロピル、（メタ）アクリル酸ｎ−ブチル、（メタ）アクリル酸ｉｓｏ−ブチル、又は（メタ）アクリル酸２−エチルヘキシルが挙げられる。（メタ）アクリル酸ヒドロキシアルキルエステルの好適な例としては、（メタ）アクリル酸２−ヒドロキシエチル、（メタ）アクリル酸３−ヒドロキシプロピル、（メタ）アクリル酸２−ヒドロキシプロピル、又は（メタ）アクリル酸４−ヒドロキシブチルが挙げられる。
【００２４】
ポリエステル樹脂は、アルコールとカルボン酸とを縮重合又は共縮重合させることで得られる。ポリエステル樹脂を合成するためのアルコールとしては、例えば以下に示すような、２価アルコール（より具体的には、ジオール類又はビスフェノール類等）又は３価以上のアルコールを好適に使用できる。ポリエステル樹脂を合成するためのカルボン酸としては、例えば以下に示すような、２価カルボン酸又は３価以上のカルボン酸を好適に使用できる。また、ポリエステル樹脂を合成する際に、アルコールの使用量とカルボン酸の使用量とをそれぞれ変更することで、ポリエステル樹脂の酸価及び水酸基価を調整することができる。ポリエステル樹脂の分子量を上げると、ポリエステル樹脂の酸価及び水酸基価は低下する傾向がある。
【００２５】
ジオール類の好適な例としては、エチレングリコール、ジエチレングリコール、トリエチレングリコール、１，２−プロパンジオール、１，３−プロパンジオール、１，４−ブタンジオール、ネオペンチルグリコール、１，４−ブテンジオール、１，５−ペンタンジオール、１，６−ヘキサンジオール、１，４−シクロヘキサンジメタノール、ジプロピレングリコール、ポリエチレングリコール、ポリプロピレングリコール、又はポリテトラメチレングリコールが挙げられる。
【００２６】
ビスフェノール類の好適な例としては、ビスフェノールＡ、水素添加ビスフェノールＡ、ビスフェノールＡ−ＥＯ付加物（より具体的には、ポリオキシエチレンビスフェノールＡエーテル等）、又はビスフェノールＡ−ＰＯ付加物（より具体的には、ポリオキシプロピレンビスフェノールＡエーテル等）が挙げられる。
【００２７】
３価以上のアルコールの好適な例としては、ソルビトール、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセロール、ジグリセロール、２−メチルプロパントリオール、２−メチル−１，２，４−ブタントリオール、トリメチロールエタン、トリメチロールプロパン、又は１，３，５−トリヒドロキシメチルベンゼンが挙げられる。
【００２８】
２価カルボン酸の好適な例としては、マレイン酸、フマル酸、シトラコン酸、イタコン酸、グルタコン酸、フタル酸、イソフタル酸、テレフタル酸、シクロヘキサンジカルボン酸、アジピン酸、セバシン酸、アゼライン酸、マロン酸、コハク酸、アルキルコハク酸（より具体的には、ｎ−ブチルコハク酸、イソブチルコハク酸、ｎ−オクチルコハク酸、ｎ−ドデシルコハク酸、又はイソドデシルコハク酸等）、又はアルケニルコハク酸（より具体的には、ｎ−ブテニルコハク酸、イソブテニルコハク酸、ｎ−オクテニルコハク酸、ｎ−ドデセニルコハク酸、又はイソドデセニルコハク酸等）が挙げられる。
【００２９】
３価以上のカルボン酸の好適な例としては、１，２，４−ベンゼントリカルボン酸（トリメリット酸）、２，５，７−ナフタレントリカルボン酸、１，２，４−ナフタレントリカルボン酸、１，２，４−ブタントリカルボン酸、１，２，５−ヘキサントリカルボン酸、１，３−ジカルボキシル−２−メチル−２−メチレンカルボキシプロパン、１，２，４−シクロヘキサントリカルボン酸、テトラ（メチレンカルボキシル）メタン、１，２，７，８−オクタンテトラカルボン酸、ピロメリット酸、又はエンポール三量体酸が挙げられる。
【００３０】
なお、上記２価又は３価以上のカルボン酸は、エステル形成性の誘導体（より具体的には、酸ハライド、酸無水物、又は低級アルキルエステル等）に変形して用いてもよい。ここで、「低級アルキル」とは、炭素数１以上６以下のアルキル基を意味する。
【００３１】
［トナー母粒子］
トナー母粒子は、結着樹脂を含む。また、トナー母粒子は、内添剤（例えば、着色剤、離型剤、電荷制御剤、及び磁性粉）を含んでもよい。
【００３２】
（結着樹脂）
トナー母粒子では、一般に、成分の大部分（例えば、８５質量％以上）を結着樹脂が占める。このため、結着樹脂の性質がトナー母粒子全体の性質に大きな影響を与えると考えられる。例えば、結着樹脂がエステル基、水酸基、エーテル基、酸基、又はメチル基を有する場合には、トナー母粒子はアニオン性になる傾向が強くなり、結着樹脂がアミノ基又はアミド基を有する場合には、トナー母粒子はカチオン性になる傾向が強くなる。
【００３３】
本実施形態に係るトナーは、前述の構成（１）を有する。本実施形態に係るトナーでは、トナー母粒子が、結着樹脂として、結晶性ポリエステル樹脂及び非結晶性ポリエステル樹脂を含む。トナー母粒子は、結着樹脂として、ポリエステル樹脂以外の樹脂（より具体的には、前述の各種熱可塑性樹脂等）を含んでもよい。
【００３４】
トナーが前述の構成（１）を有するためには、トナー母粒子が、スチレン系モノマーに由来する繰返し単位を有する結晶性ポリエステル樹脂を含むことが好ましい。また、トナーが前述の構成（１）を有するためには、トナー母粒子が、結晶性ポリエステル樹脂として、１種以上のアルコールモノマー（より具体的には、前述のジオール類、ビスフェノール類、又は３価以上のアルコール等）と１種以上のカルボン酸モノマー（より具体的には、前述の２価カルボン酸又は３価以上のカルボン酸等）と１種以上のスチレン系モノマー（より具体的には、スチレン−アクリル酸系樹脂を合成するためのモノマーとして列挙される前述の各種スチレン系モノマー等）と１種以上のアクリル酸系モノマー（より具体的には、スチレン−アクリル酸系樹脂を合成するためのモノマーとして列挙される前述の各種アクリル酸系モノマー等）との重合体を含むことが好ましく、１，４−ブタンジオールと１，６−ヘキサンジオールとフマル酸とスチレンとメタクリル酸アルキルエステルとの重合体を含むことが特に好ましい。トナー母粒子が、結晶性ポリエステル樹脂として、１種以上のアルコールモノマーと１種以上のカルボン酸モノマーと１種以上のスチレン系モノマーと１種以上のアクリル酸系モノマーとの重合体を含む場合、トナーの耐熱保存性を向上させるためには、重合体におけるスチレン系モノマーの量が、１００モル部のカルボン酸モノマーに対して、１モル部以上１５モル部以下であることが好ましく、２．５モル部以上１２モル部以下であることがより好ましい。
【００３５】
トナー母粒子が、結晶性ポリエステル樹脂として、１種以上のアルコールモノマーと１種以上のカルボン酸モノマーと１種以上のスチレン系モノマーと１種以上のアクリル酸系モノマーとの重合体を含む場合、結晶性ポリエステル樹脂と非結晶性ポリエステル樹脂との相溶性を向上させるためには、トナー母粒子が、非結晶性ポリエステル樹脂として、１種以上のビスフェノール類と１種以上の２価カルボン酸との重合体を含むことが好ましく、ビスフェノールＡ−ＥＯ付加物とビスフェノールＡ−ＰＯ付加物とドデセニルコハク酸とテレフタル酸との重合体を含むことが特に好ましい。
【００３６】
トナーの帯電安定性を向上させるためには、トナー母粒子に含まれる結晶性ポリエステル樹脂の酸価（測定方法：ＪＩＳ（日本工業規格）Ｋ００７０−１９９２）が、２．５ｍｇＫＯＨ／ｇ以上４．０ｍｇＫＯＨ／ｇ以下であることが好ましく、３．０ｍｇＫＯＨ／ｇ以上３．５ｍｇＫＯＨ／ｇ以下であることがより好ましい。また、トナーの帯電安定性を向上させるためには、トナー母粒子に含まれる結晶性ポリエステル樹脂の水酸基価（測定方法：ＪＩＳ（日本工業規格）Ｋ００７０−１９９２）が５ｍｇＫＯＨ／ｇ以上２０ｍｇＫＯＨ／ｇ以下であることが好ましい。
【００３７】
トナーの帯電安定性を向上させるためには、トナー母粒子に含まれる非結晶性ポリエステル樹脂の酸価（測定方法：ＪＩＳ（日本工業規格）Ｋ００７０−１９９２）が、５ｍｇＫＯＨ／ｇ以上２０ｍｇＫＯＨ／ｇ以下であることが好ましく、６ｍｇＫＯＨ／ｇ以上１５ｍｇＫＯＨ／ｇ以下であることがより好ましい。また、トナーの帯電安定性を向上させるためには、トナー母粒子に含まれる非結晶性ポリエステル樹脂の水酸基価（測定方法：ＪＩＳ（日本工業規格）Ｋ００７０−１９９２）が１０ｍｇＫＯＨ／ｇ以上４５ｍｇＫＯＨ／ｇ以下であることが好ましい。
【００３８】
トナー粒子の強度及びトナーの定着性を向上させるためには、トナー母粒子に含まれる結晶性ポリエステル樹脂の数平均分子量（Ｍｎ）が３３００以上３８００以下であることが好ましい。また、トナー粒子の強度及びトナーの定着性を向上させるためには、トナー母粒子に含まれる結晶性ポリエステル樹脂の分子量分布（数平均分子量（Ｍｎ）に対する質量平均分子量（Ｍｗ）の比率Ｍｗ／Ｍｎ）が５以上２０以下であることが好ましい。結晶性ポリエステル樹脂のＭｎとＭｗの測定には、ゲルパーミエーションクロマトグラフィーを用いることができる。
【００３９】
トナー粒子の強度及びトナーの定着性を向上させるためには、トナー母粒子に含まれる非結晶性ポリエステル樹脂の数平均分子量（Ｍｎ）が２０００以上４０００以下であることが好ましい。また、トナー粒子の強度及びトナーの定着性を向上させるためには、トナー母粒子に含まれる非結晶性ポリエステル樹脂の分子量分布（数平均分子量（Ｍｎ）に対する質量平均分子量（Ｍｗ）の比率Ｍｗ／Ｍｎ）が５以上４０以下であることが好ましい。非結晶性ポリエステル樹脂のＭｎとＭｗの測定には、ゲルパーミエーションクロマトグラフィーを用いることができる。
【００４０】
（着色剤）
トナー母粒子は、着色剤を含んでいてもよい。着色剤としては、トナーの色に合わせて公知の顔料又は染料を用いることができる。着色剤の使用量は、結着樹脂１００質量部に対して、１質量部以上２０質量部以下であることが好ましく、３質量部以上１０質量部以下であることがより好ましい。
【００４１】
トナー母粒子は、黒色着色剤を含んでいてもよい。黒色着色剤の例としては、カーボンブラックが挙げられる。また、黒色着色剤は、イエロー着色剤、マゼンタ着色剤、及びシアン着色剤を用いて黒色に調色された着色剤であってもよい。
【００４２】
トナー母粒子は、イエロー着色剤、マゼンタ着色剤、又はシアン着色剤のようなカラー着色剤を含んでいてもよい。
【００４３】
イエロー着色剤としては、例えば、縮合アゾ化合物、イソインドリノン化合物、アントラキノン化合物、アゾ金属錯体、メチン化合物、及びアリールアミド化合物からなる群より選択される１種以上の化合物を使用できる。イエロー着色剤としては、例えば、Ｃ．Ｉ．ピグメントイエロー（３、１２、１３、１４、１５、１７、６２、７４、８３、９３、９４、９５、９７、１０９、１１０、１１１、１２０、１２７、１２８、１２９、１４７、１５１、１５４、１５５、１６８、１７４、１７５、１７６、１８０、１８１、１９１、又は１９４）、ナフトールイエローＳ、ハンザイエローＧ、又はＣ．Ｉ．バットイエローを好適に使用できる。
【００４４】
マゼンタ着色剤としては、例えば、縮合アゾ化合物、ジケトピロロピロール化合物、アントラキノン化合物、キナクリドン化合物、塩基染料レーキ化合物、ナフトール化合物、ベンズイミダゾロン化合物、チオインジゴ化合物、及びペリレン化合物からなる群より選択される１種以上の化合物を使用できる。マゼンタ着色剤としては、例えば、Ｃ．Ｉ．ピグメントレッド（２、３、５、６、７、１９、２３、４８：２、４８：３、４８：４、５７：１、８１：１、１２２、１４４、１４６、１５０、１６６、１６９、１７７、１８４、１８５、２０２、２０６、２２０、２２１、又は２５４）を好適に使用できる。
【００４５】
シアン着色剤としては、例えば、銅フタロシアニン化合物、アントラキノン化合物、及び塩基染料レーキ化合物からなる群より選択される１種以上の化合物を使用できる。シアン着色剤としては、例えば、Ｃ．Ｉ．ピグメントブルー（１、７、１５、１５：１、１５：２、１５：３、１５：４、６０、６２、又は６６）、フタロシアニンブルー、Ｃ．Ｉ．バットブルー、又はＣ．Ｉ．アシッドブルーを好適に使用できる。
【００４６】
（離型剤）
トナー母粒子は、離型剤を含んでいてもよい。離型剤は、例えば、トナーの定着性又は耐オフセット性を向上させる目的で使用される。トナーの定着性又は耐オフセット性を向上させるためには、離型剤の使用量は、結着樹脂１００質量部に対して、１質量部以上３０質量部以下であることが好ましく、３質量部以上１５質量部以下であることがより好ましい。
【００４７】
離型剤としては、例えば、低分子量ポリエチレン、低分子量ポリプロピレン、ポリオレフィン共重合物、ポリオレフィンワックス、マイクロクリスタリンワックス、パラフィンワックス、又はフィッシャートロプシュワックスのような脂肪族炭化水素系ワックス；酸化ポリエチレンワックス又はそのブロック共重合体のような脂肪族炭化水素系ワックスの酸化物；キャンデリラワックス、カルナバワックス、木ろう、ホホバろう、又はライスワックスのような植物系ワックス；みつろう、ラノリン、又は鯨ろうのような動物系ワックス；オゾケライト、セレシン、又はペトロラタムのような鉱物系ワックス；モンタン酸エステルワックス又はカスターワックスのような脂肪酸エステルを主成分とするワックス類；脱酸カルナバワックスのような、脂肪酸エステルの一部又は全部が脱酸化したワックスを好適に使用できる。１種の離型剤を単独で使用してもよいし、複数種の離型剤を併用してもよい。
【００４８】
結着樹脂と離型剤との相溶性を改善するために、相溶化剤をトナー母粒子に添加してもよい。
【００４９】
（電荷制御剤）
トナー母粒子は、電荷制御剤を含んでいてもよい。電荷制御剤は、例えば、トナーの帯電安定性又は帯電立ち上がり特性を向上させる目的で使用される。トナーの帯電立ち上がり特性は、短時間で所定の帯電レベルにトナーを帯電可能か否かの指標になる。
【００５０】
トナー母粒子に負帯電性の電荷制御剤を含ませることで、トナー母粒子のアニオン性を強めることができる。また、トナー母粒子に正帯電性の電荷制御剤を含ませることで、トナー母粒子のカチオン性を強めることができる。ただし、トナーにおいて十分な帯電性が確保される場合には、トナー母粒子に電荷制御剤を含ませる必要はない。
【００５１】
（磁性粉）
トナー母粒子は、磁性粉を含んでいてもよい。磁性粉としては、例えば、鉄（より具体的には、フェライト又はマグネタイト等）、強磁性金属（より具体的には、コバルト又はニッケル等）、鉄及び／又は強磁性金属を含む合金、強磁性化処理（より具体的には、熱処理等）が施された強磁性合金、又は二酸化クロムを好適に使用できる。１種の磁性粉を単独で使用してもよいし、複数種の磁性粉を併用してもよい。
【００５２】
［トナーの製造方法］
本実施形態に係るトナーの製造方法は、次に示す構成（２）を有する。
（２）トナーの製造方法が、準備工程と、溶融混練工程と、粉砕工程とを含む。準備工程では、１種以上のアルコールと１種以上のカルボン酸とを縮合反応させて縮合物を得た後、得られた縮合物と１種以上のスチレン系化合物と１種以上のアクリル酸系化合物とを反応させて、結晶性ポリエステル樹脂を得る。溶融混練工程では、少なくとも結晶性ポリエステル樹脂と非結晶性ポリエステル樹脂とを含むトナー材料を溶融混練して、溶融混練物を得る。粉砕工程では、溶融混練物を粉砕する。
【００５３】
構成（２）は、前述の構成（１）を有するトナーを容易かつ好適に製造するために有益である。以下、より具体的な例に基づいて、本実施形態に係るトナーの製造方法についてさらに説明する。
【００５４】
（準備工程）
以下、準備工程の一例について説明する。準備工程では、トナーの製造に用いる材料を準備する。例えば、１種以上のアルコールと１種以上のカルボン酸とを縮合反応させて縮合物を得た後、得られた縮合物と１種以上のスチレン系化合物と１種以上のアクリル酸系化合物とを反応させて、結晶性ポリエステル樹脂を得る。また、１種以上のアルコールと１種以上のカルボン酸とを縮合反応させて、非結晶性ポリエステル樹脂を得る。得られた結晶性ポリエステル樹脂及び非結晶性ポリエステル樹脂を、結着樹脂として使用する。
【００５５】
（溶融混練工程）
以下、溶融混練工程の一例について説明する。溶融混練工程では、結着樹脂を含むトナー材料（例えば、結着樹脂、着色剤、離型剤、及び電荷制御剤）を混合して、混合物を得る。続けて、得られた混合物を溶融混練し、溶融混練物を得る。トナー材料の混合には、混合装置（例えば、ＦＭミキサー）を好適に使用できる。混合物の溶融混練には、二軸押出機、三本ロール混練機、又は二本ロール混練機を好適に使用できる。なお、トナー材料としては、結着樹脂及び着色剤を含むマスターバッチを用いてもよい。
【００５６】
（粉砕工程）
以下、粉砕工程の一例について説明する。まず、ドラムフレーカーのような冷却固化装置を用いて溶融混練物を冷却することにより固化する。続けて、第１の粉砕装置を用いて、得られた固化物を粗粉砕する。その後、得られた粗粉砕物を、第２の粉砕装置を用いてさらに粉砕し、所望の粒子径を有する粉砕品を得る。
【００５７】
（洗浄工程）
粉砕工程の後、例えば水を用いてトナー母粒子を洗浄してもよい。トナー母粒子の洗浄方法としては、例えば、トナー母粒子を含む分散液を固液分離して、ウェットケーキ状のトナー母粒子を回収し、回収されたウェットケーキ状のトナー母粒子を水で洗浄する方法が好ましい。また、トナー母粒子の洗浄方法としては、トナー母粒子を含む分散液中のトナー母粒子を沈降させ、上澄み液を水と置換し、置換後にトナー母粒子を水に再分散させる方法が好ましい。
【００５８】
（乾燥工程）
洗浄工程の後、トナー母粒子を乾燥してもよい。例えば、乾燥機（より具体的には、スプレードライヤー、流動層乾燥機、真空凍結乾燥器、又は減圧乾燥機等）を用いてトナー母粒子を乾燥することができる。乾燥中のトナー母粒子の凝集を抑制するためには、スプレードライヤーを用いてトナー母粒子を乾燥することが好ましい。スプレードライヤーを用いる場合には、例えば、外添剤（より具体的には、シリカ粒子等）が分散された分散液をトナー母粒子に噴霧することで、乾燥工程と後述の外添工程とを同時に行うことが可能になる。
【００５９】
（外添工程）
トナー母粒子の表面に外添剤を付着させてもよい。混合機を用いて、トナー母粒子に外添剤が埋め込まれないような条件でトナー母粒子と外添剤とを混合することで、トナー母粒子の表面に外添剤を付着させることができる。
【００６０】
上記工程により、トナー粒子を多数有するトナーを製造することができる。なお、必要のない工程は割愛してもよい。例えば、市販品をそのまま材料として用いることができる場合には、市販品を用いることで、その材料を調製する工程を割愛できる。また、トナー母粒子の表面に外添剤を付着させない（外添工程を割愛する）場合には、トナー母粒子がトナー粒子に相当する。効率的にトナーを製造するためには、多数のトナー粒子を同時に形成することが好ましい。
【実施例】
【００６１】
本発明の実施例について説明する。表１に、実施例又は比較例に係るトナーＡ〜Ｎ（それぞれ静電潜像現像用トナー）を示す。また、表２及び表３には、トナーＡ〜Ｎのいずれかの製造に用いられる樹脂Ａ１〜Ａ５及び樹脂Ｂ１〜Ｂ５を示す。表２における「割合」は、フマル酸の量を１００モル部とした場合の各材料の量（モル部）を示している。
【００６２】
【表１】
0006287927.tif 000002
【００６３】
【表２】
0006287927.tif 000003
【００６４】
【表３】
0006287927.tif 000004
【００６５】
以下、トナーＡ〜Ｎの製造方法、評価方法、及び評価結果について、順に説明する。なお、複数の粒子を含む粉体（より具体的には、トナー母粒子、外添剤、又はトナー等）に関する評価結果（形状又は物性などを示す値）は、何ら規定していなければ、相当数の粒子について測定した値の個数平均である。誤差が生じる評価においては、誤差が十分小さくなる相当数の測定値を得て、得られた測定値の算術平均を評価値とした。また、粉体の粒子径は、何ら規定していなければ、粒子の円相当径（粒子の投影面積と同じ面積を有する円の直径）である。また、体積中位径（Ｄ50）の測定値は、何ら規定していなければ、ベックマン・コールター株式会社製の「コールターカウンターマルチサイザー３」を用いて測定した値である。また、酸価及び水酸基価の各々の測定値は、何ら規定していなければ、「ＪＩＳ（日本工業規格）Ｋ００７０−１９９２」に従って測定した値である。また、数平均分子量（Ｍｎ）及び質量平均分子量（Ｍｗ）の各々の測定値は、何ら規定していなければ、ゲルパーミエーションクロマトグラフィーを用いて測定した値である。また、Ｔｇ（ガラス転移点）、Ｍｐ（融点）、及びＴｍ（軟化点）の測定方法はそれぞれ、何ら規定していなければ、次に示すとおりである。
【００６６】
＜Ｔｇ及びＭｐの測定方法＞
測定装置として、示差走査熱量計（セイコーインスツル株式会社製「ＤＳＣ−６２２０」）を用いた。測定装置を用いて試料の吸熱曲線を測定することにより、試料のＴｇ及びＭｐを求めた。具体的には、試料（例えば、ポリエステル樹脂）１５ｍｇをアルミ皿に入れて、そのアルミ皿を測定装置の測定部にセットした。また、リファレンスとして空のアルミ皿を使用した。吸熱曲線の測定では、測定部の温度を、測定開始温度１０℃から１５０℃まで１０℃／分の速度で昇温させた（ＲＵＮ１）。その後、測定部の温度を１５０℃から１０℃まで１０℃／分の速度で降温させた。続けて、測定部の温度を再び１０℃から１５０℃まで１０℃／分の速度で昇温させた（ＲＵＮ２）。ＲＵＮ２により、試料の吸熱曲線（縦軸：熱流（ＤＳＣ信号）、横軸：温度）を得た。得られた吸熱曲線から、試料のＭｐ及びＴｇを読み取った。例えば、図２に示すように、吸熱曲線中、融解熱による最大ピーク温度が試料のＭｐ（融点）に相当する。また、図３に示すように、吸熱曲線中、比熱の変化点（ベースラインの外挿線と立ち下がりラインの外挿線との交点）の温度（オンセット温度）が試料のＴｇ（ガラス転移点）に相当する。
【００６７】
＜Ｔｍの測定方法＞
高化式フローテスター（株式会社島津製作所製「ＣＦＴ−５００Ｄ」）に試料（例えば、ポリエステル樹脂）をセットし、ダイス細孔径１ｍｍ、プランジャー荷重２０ｋｇ／ｃｍ2、昇温速度６℃／分の条件で、１ｃｍ3の試料を溶融流出させて、試料のＳ字カーブ（横軸：温度、縦軸：ストローク）を求めた。続けて、得られたＳ字カーブから試料のＴｍを読み取った。例えば、図４に示されるＳ字カーブにおいて、ストロークの最大値をＳ1とし、低温側のベースラインのストローク値をＳ2とすると、Ｓ字カーブ中のストロークの値が「（Ｓ1＋Ｓ2）／２」となる温度が、試料のＴｍ（軟化点）に相当する。
【００６８】
＜ＦＴ−ＩＲスペクトルの測定方法＞
測定装置として、ＦＴ−ＩＲ（フーリエ変換赤外分光分析装置）（パーキンエルマー社製「Ｆｒｏｎｔｉｅｒ」）を用いた。測定モードは、ＡＴＲ（全反射測定法）モードであった。ＡＴＲ結晶としては、ダイヤモンド（屈折率２．４）を用いた。
【００６９】
ＡＴＲ結晶を測定装置に装着し、ＡＴＲ結晶の上に試料（例えば、トナー）１ｍｇを載せた。続けて、測定装置の圧力アームを用いて、荷重６０Ｎ以上８０Ｎ以下で試料を加圧した。続けて、赤外光入射角４５°の条件で、試料のＦＴ−ＩＲスペクトルを測定した。得られたＦＴ−ＩＲスペクトルにおいて波数７０１ｃｍ-1±１ｃｍ-1に現れる吸光度ピークの最大強度（ベースライン：６９０ｃｍ-1〜７１０ｃｍ-1）を求めた。なお、図１には、トナーＡ〜Ｃ及びＭの各々について測定されたＦＴ−ＩＲスペクトル（Ｌ１１：トナーＣ、Ｌ１２：トナーＢ、Ｌ１３：トナーＡ、Ｌ１４：トナーＭ）が示されている。
【００７０】
［トナーＡの製造方法］
（結晶性ポリエステル樹脂Ａ１の合成）
温度計（熱電対）、脱水管、窒素導入管、及び攪拌装置を備えた容量５Ｌの４つ口フラスコ内に、１，４−ブタンジオール（ａ１成分：アルコール成分）９９０ｇ（８４モル部）と、１，６−ヘキサンジオール（ａ１成分：アルコール成分）２４２ｇ（１１モル部）と、フマル酸（ａ２成分：酸成分）１４８０ｇ（１００モル部）と、１，４−ベンゼンジオール２．５ｇとを入れた。続けて、温度１７０℃でフラスコ内容物を５時間反応させた。続けて、温度２１０℃でフラスコ内容物を１．５時間反応させた。続けて、減圧雰囲気（圧力８ｋＰａ）かつ温度２１０℃の条件で、フラスコ内容物を１時間反応させた。続けて、常圧雰囲気に戻し、フラスコ内に、スチレン（ｓ−ａ成分：スチレン−アクリル酸系成分）６９ｇ（２．８モル部）と、メタクリル酸ｎ−ブチル（ｓ−ａ成分：スチレン−アクリル酸系成分）５４ｇ（２．２モル部）とを入れた。続けて、温度２１０℃でフラスコ内容物を１．５時間反応させた。続けて、減圧雰囲気（圧力８ｋＰａ）かつ温度２１０℃の条件で、フラスコ内容物を１時間反応させた。その結果、結晶性ポリエステル樹脂Ａ１が得られた。結晶性ポリエステル樹脂Ａ１は、表２に示される物性（Ｔｍ：８８．８℃、Ｍｐ：８２℃、酸価：３．１ｍｇＫＯＨ／ｇ、水酸基価：１９ｍｇＫＯＨ／ｇ、Ｍｗ：２７５００、Ｍｎ：３６２０）を有していた。
【００７１】
（非結晶性ポリエステル樹脂Ｂ１の合成）
温度計（熱電対）、脱水管、窒素導入管、及び攪拌装置を備えた容量５Ｌの４つ口フラスコ内に、ビスフェノールＡ−ＰＯ（プロピレンオキサイド）付加物（ｂ１成分：アルコール成分）１７００ｇと、ビスフェノールＡ−ＥＯ（エチレンオキサイド）付加物（ｂ１成分：アルコール成分）６５０ｇと、ｎ−ドデセニル無水コハク酸（ｂ２成分：酸成分）５００ｇと、テレフタル酸（ｂ２成分：酸成分）４００ｇと、酸化ジブチル錫４ｇとを入れた。続けて、温度２２０℃でフラスコ内容物を９時間反応させた。続けて、減圧雰囲気（圧力８ｋＰａ）でフラスコ内容物を反応させて、表３に示される軟化点（Ｔｍ）を有する非結晶性ポリエステル樹脂Ｂ１を得た。非結晶性ポリエステル樹脂Ｂ１は、表３に示される物性（Ｔｍ：１２４．８℃、Ｔｇ：５７．２℃、酸価：６ｍｇＫＯＨ／ｇ、水酸基価：４１ｍｇＫＯＨ／ｇ、Ｍｗ：１０９４７５、Ｍｎ：３７３７）を有していた。
【００７２】
（トナー母粒子の作製）
ＦＭミキサー（日本コークス工業株式会社製「ＦＭ−２０Ｂ」）を用いて、２０質量部の結晶性ポリエステル樹脂Ａ１と、８０質量部の非結晶性ポリエステル樹脂Ｂ１と、６質量部のカーボンブラック（三菱化学株式会社製「ＭＡ−１００」）と、４質量部のエステルワックス（日油株式会社製「ニッサンエレクトール（登録商標）ＷＥＰ−９」）と、１質量部の４級アンモニウム塩（オリヱント化学工業株式会社製「ＢＯＮＴＲＯＮ（登録商標）Ｐ−５１」）とを混合した。
【００７３】
続けて、得られた混合物を、２軸押出機（株式会社池貝製「ＰＣＭ−３０」）を用いて、材料供給速度６ｋｇ／時、軸回転速度１６０ｒｐｍ、シリンダー温度１２０℃の条件で溶融混練した。その後、得られた混練物を冷却した。続けて、冷却された混練物を、粉砕機（ホソカワミクロン株式会社製「ロートプレックス（登録商標）１６／８型」）を用いて粗粉砕した。続けて、得られた粗粉砕物を、粉砕機（フロイント・ターボ株式会社製「ターボミル  ＲＳ型」）を用いて微粉砕した。続けて、得られた微粉砕物を、分級機（日鉄鉱業株式会社製「エルボージェットＥＪ−ＬＡＢＯ型」）を用いて分級した。その結果、体積中位径７μｍのトナー母粒子が得られた。
【００７４】
（外添工程）
ＦＭミキサー（日本コークス工業株式会社製「ＦＭ−１０Ｂ」）を用いて、回転速度３０００ｒｐｍ、ジャケット温度２０℃の条件で、トナー母粒子１００質量部と、疎水性シリカ微粒子（日本アエロジル株式会社製「ＲＡ−２００Ｈ」）１．２質量部と、導電性酸化チタン微粒子（チタン工業株式会社製「ＥＣ−１００」）０．８質量部とを、２分間混合した。これにより、トナー母粒子の表面に外添剤が付着した。その後、３００メッシュ（目開き４８μｍ）の篩を用いて篩別を行った。その結果、多数のトナー粒子を含むトナーＡが得られた。トナーＡは、表１に示される物性（波数７０１ｃｍ-1±１ｃｍ-1に現れる吸光度ピークの最大強度：０．０１０２、Ｔｇ：５６．１℃）を有していた。
【００７５】
［トナーＢ〜Ｅの製造方法］
トナーＢ〜Ｅの製造方法はそれぞれ、結晶性ポリエステル樹脂Ａ１に代えて結晶性ポリエステル樹脂Ａ２〜Ａ５を使用した以外は、トナーＡの製造方法と同じであった。結晶性ポリエステル樹脂Ａ２〜Ａ５の合成方法はそれぞれ、各材料の量を表２に示すとおりに変更した以外は、結晶性ポリエステル樹脂Ａ１の合成方法と同じであった。結晶性ポリエステル樹脂Ａ５の合成方法では、スチレン及びメタクリル酸ブチルのどちらも使用しなかった。結晶性ポリエステル樹脂Ａ２〜Ａ５はそれぞれ、表２に示される物性を有していた。トナーＢ〜Ｅはそれぞれ、表１に示される物性を有していた。
【００７６】
［トナーＦ〜Ｉの製造方法］
トナーＦ〜Ｉの製造方法はそれぞれ、非結晶性ポリエステル樹脂Ｂ１に代えて非結晶性ポリエステル樹脂Ｂ２〜Ｂ５を使用した以外は、トナーＢの製造方法と同じであった。非結晶性ポリエステル樹脂Ｂ２〜Ｂ５の合成方法はそれぞれ、各材料の量を表３に示すとおりに変更した以外は、非結晶性ポリエステル樹脂Ｂ１の合成方法と同じであった。非結晶性ポリエステル樹脂Ｂ３及びＢ４の合成方法ではそれぞれ、ドデセニル無水コハク酸を使用しなかった。非結晶性ポリエステル樹脂Ｂ２〜Ｂ５はそれぞれ、表３に示される物性を有していた。トナーＦ〜Ｉはそれぞれ、表１に示される物性を有していた。
【００７７】
［トナーＪの製造方法］
トナーＪの製造方法は、結晶性ポリエステル樹脂Ａ１の量を２０質量部から３０質量部に変更し、非結晶性ポリエステル樹脂Ｂ１の量を８０質量部から７０質量部に変更した以外は、トナーＡの製造方法と同じであった。トナーＪは、表１に示される物性を有していた。
【００７８】
［トナーＫの製造方法］
トナーＫの製造方法は、結晶性ポリエステル樹脂Ａ３の量を２０質量部から１０質量部に変更し、非結晶性ポリエステル樹脂Ｂ１の量を８０質量部から９０質量部に変更した以外は、トナーＣの製造方法と同じであった。トナーＫは、表１に示される物性を有していた。
【００７９】
［トナーＬの製造方法］
トナーＬの製造方法は、結晶性ポリエステル樹脂Ａ３の量を２０質量部から５質量部に変更し、非結晶性ポリエステル樹脂Ｂ１の量を８０質量部から９５質量部に変更した以外は、トナーＣの製造方法と同じであった。トナーＬは、表１に示される物性を有していた。
【００８０】
［トナーＭの製造方法］
トナーＭの製造方法は、結晶性ポリエステル樹脂Ａ５の量を２０質量部から３０質量部に変更し、非結晶性ポリエステル樹脂Ｂ１の量を８０質量部から７０質量部に変更した以外は、トナーＥの製造方法と同じであった。トナーＭは、表１に示される物性を有していた。
【００８１】
［トナーＮの製造方法］
トナーＮの製造方法は、結晶性ポリエステル樹脂Ａ１を使用しなかった以外は、トナーＡの製造方法と同じであった。トナーＮは、表１に示される物性を有していた。
【００８２】
［評価方法］
各試料（トナーＡ〜Ｎ）の評価方法は、以下のとおりである。
【００８３】
（最低定着温度及び最高定着温度）
現像剤用キャリア（ＦＳ−Ｃ５２５０ＤＮ用キャリア）１００質量部と、試料（トナー）５質量部とを、ボールミルを用いて３０分間混合して、２成分現像剤を調製した。
【００８４】
上述のようにして調製した２成分現像剤を用いて画像を形成して、最低定着温度及び最高定着温度を評価した。評価機としては、Ｒｏｌｌｅｒ−Ｒｏｌｌｅｒ方式の加熱加圧型の定着器を有するカラープリンター（京セラドキュメントソリューションズ株式会社製「ＦＳ−Ｃ５２５０ＤＮ」を改造して定着温度を変更可能にした評価機）を用いた。上述のようにして調製した２成分現像剤を評価機の現像器に投入し、試料（補充用トナー）を評価機のトナーコンテナに投入した。
【００８５】
上記評価機を用いて、紙（富士ゼロックス株式会社製「Ｃ2９０」：Ａ４サイズ、９０ｇ／ｍ2の普通紙）の後端から１０ｍｍまでの部分に、線速２００ｍｍ／秒、トナー載り量１．０ｍｇ／ｃｍ2の条件で、大きさ２５ｍｍ×２５ｍｍのソリッド画像を形成した。続けて、画像が形成された紙を評価機の定着器に通した。
【００８６】
最低定着温度の評価では、定着温度の設定範囲が１００℃以上２００℃以下であった。詳しくは、定着器の定着温度を１００℃から５℃ずつ上昇させて、ソリッド画像（トナー像）を紙に定着できる最低温度（最低定着温度）を測定した。トナーを定着させることができたか否かは、以下に示すような折擦り試験で確認した。詳しくは、定着器に通した評価用紙を、画像を形成した面が内側となるように折り曲げ、布帛で被覆した１ｋｇの分銅を用いて、折り目上の画像を５往復摩擦した。続けて、紙を広げ、紙の折り曲げ部（ソリッド画像が形成された部分）を観察した。そして、折り曲げ部のトナーの剥がれの長さ（剥がれ長）を測定した。剥がれ長が１ｍｍ以下となる定着温度のうちの最低温度を、最低定着温度とした。最低定着温度が１５５℃未満であれば◎（非常に良い）と評価し、最低定着温度が１５５℃であれば○（良い）と評価し、最低定着温度が１５５℃を超えれば×（悪い）と評価した。
【００８７】
最高定着温度の評価では、定着温度の設定範囲が１５０℃以上２５０℃以下であった。詳しくは、定着器の定着温度を１５０℃から５℃ずつ上昇させて、オフセットが発生しない最高温度（最高定着温度）を測定した。定着器に通した評価用紙について、目視によりオフセットが発生した（定着ローラーにトナーが付着した）か否かを確認した。最高定着温度が１８０℃を超えれば◎（非常に良い）と評価し、最高定着温度が１８０℃であれば○（良い）と評価し、最高定着温度が１８０℃未満であれば×（悪い）と評価した。
【００８８】
（耐熱保存性）
試料（トナー）２ｇを容量２０ｍＬのポリ容器に入れて、その容器を、５５℃に設定された恒温器内に３時間静置した。その後、恒温槽から取り出したトナーを室温まで冷却して、評価用トナーを得た。
【００８９】
続けて、得られた評価用トナーを、質量既知の２００メッシュ（目開き７５μｍ）の篩に載せた。そして、トナーを含む篩の質量を測定し、篩別前のトナーの質量を求めた。続けて、パウダーテスター（ホソカワミクロン株式会社製）に篩をセットし、パウダーテスターのマニュアルに従い、レオスタッド目盛り５の条件で３０秒間、篩を振動させ、評価用トナーを篩別した。そして、篩別後に、トナーを含む篩の質量を測定することで、篩上に残留したトナーの質量を求めた。篩別前のトナーの質量と、篩別後のトナーの質量（篩別後に篩上に残留したトナーの質量）とから、次の式に基づいて凝集度（質量％）を求めた。
凝集度（質量％）＝１００×篩別後のトナーの質量／篩別前のトナーの質量
【００９０】
凝集度が１０質量％以下であれば◎（非常に良い）と評価し、凝集度が１０質量％超２０質量％以下であれば○（良い）と評価し、凝集度が２０質量％を超えれば×（悪い）と評価した。
【００９１】
（電荷減衰定数）
未外添状態の試料（トナー）、すなわち試料（トナー）のトナー母粒子について、電荷減衰定数（電荷減衰速度）を評価した。評価機としては、静電気拡散率測定装置（株式会社ナノシーズ製「ＮＳ−Ｄ１００」）を用いた。この評価機は、試料を帯電させるとともに、帯電された試料の電荷減衰定数を表面電位計でモニタリングできる。評価方法は、ＪＩＳ（日本工業規格）Ｃ  ６１３４０−２−１−２００６に準拠した方法であった。以下、電荷減衰定数の評価方法について詳述する。
【００９２】
測定セルに試料（トナー）のトナー母粒子を入れた。測定セルは、内径１０ｍｍ、深さ１ｍｍの凹部が形成された金属製のセルであった。スライドガラスを用いて試料を上から押し込み、セルの凹部に試料を充填した。セルの表面においてスライドガラスを往復移動させることによって、セルから溢れた試料を除去した。試料の充填量は５０ｍｇであった。
【００９３】
続けて、試料が充填された測定セルを、温度３２．５℃、湿度８０％ＲＨの環境下で１２時間静置した。続けて、接地させた測定セルを評価機にセットし、評価機の表面電位計のゼロ調整を行った。続けて、電圧１０ｋＶ、帯電時間０．５秒間の条件で、コロナ放電によって試料を帯電させた。そして、コロナ放電終了後０．７秒経過した後から、サンプリング周波数１０Ｈｚ、最大測定時間３００秒間の条件で、試料の表面電位を連続的に記録した。記録された表面電位のデータと、式「Ｖ＝Ｖ0ｅｘｐ（−α√ｔ）」とに基づいて、減衰時間２秒間における電荷減衰定数αを算出した。式中、Ｖは表面電位［Ｖ］、Ｖ0は初期表面電位［Ｖ］、ｔは減衰時間［秒］をそれぞれ示す。
【００９４】
電荷減衰定数が０．０２０未満であれば◎（非常に良い）と評価し、電荷減衰定数が０．０２０以上０．０２５以下であれば○（良い）と評価し、電荷減衰定数が０．０２５を超えれば×（悪い）と評価した。
【００９５】
［評価結果］
各試料（トナーＡ〜Ｎ）についての評価結果を、表４に示す。表４には、最低定着温度、最高定着温度、耐熱保存性、及び電荷減衰定数の各々の評価結果を示す。
【００９６】
【表４】
0006287927.tif 000005
【００９７】
トナーＡ〜Ｃ及びＦ〜Ｋ（実施例１〜９に係るトナー）はそれぞれ、前述の構成（１）を有していた。詳しくは、トナーＡ〜Ｃ及びＦ〜Ｋではそれぞれ、トナー粒子が、結着樹脂として、結晶性ポリエステル樹脂及び非結晶性ポリエステル樹脂を含んでいた（表１参照）。また、トナーＡ〜Ｃ及びＦ〜Ｋではそれぞれ、ＡＴＲ法によるＦＴ−ＩＲ分析で得られたＦＴ−ＩＲスペクトルにおいて波数７０１ｃｍ-1±１ｃｍ-1に現れる吸光度ピークの最大強度が０．０１００以上０．０２５０以下であった（表１参照）。トナーＡ〜Ｃ及びＦ〜Ｋはそれぞれ、耐熱保存性、定着性、及び帯電安定性に優れていた。
【００９８】
トナーＡ〜Ｃ及びＦ〜Ｋの製造方法（実施例１〜９に係るトナーの製造方法）はそれぞれ、前述の構成（２）を有していた。トナーＡ〜Ｃ及びＦ〜Ｋの製造方法はそれぞれ、準備工程と、溶融混練工程と、粉砕工程とを含んでいた。準備工程では、１種以上のアルコールと１種以上のカルボン酸とを縮合反応させて縮合物を得た後、得られた縮合物と１種以上のスチレン系化合物と１種以上のアクリル酸系化合物とを反応させて、結晶性ポリエステル樹脂を得た。溶融混練工程では、結晶性ポリエステル樹脂と非結晶性ポリエステル樹脂とを含むトナー材料を溶融混練して、溶融混練物を得た。粉砕工程では、溶融混練物を粉砕した。
【００９９】
トナーＤ（比較例１に係るトナー）は、実施例１〜９に係るトナーと比較して、耐熱保存性に劣っていた。この理由は、トナーＤでは、スチレン及びメタクリル酸ブチルの各々の量が多すぎて、結晶性ポリエステル樹脂が十分結晶化しなかったためであると推察される。
【０１００】
トナーＥ及びＭ（比較例２及び４に係るトナー）はそれぞれ、実施例１〜９に係るトナーと比較して、高温定着性及び帯電安定性に劣っていた。トナーＥ及びＭの製造方法ではそれぞれ、スチレン及びメタクリル酸ブチルを使用しなかった。これにより、トナーの電荷保持性が低くなったと推察される。
【０１０１】
トナーＬ及びＮ（比較例３及び５に係るトナー）はそれぞれ、実施例１〜９に係るトナーと比較して、低温定着性に劣っていた。この理由は、トナーＬ及びＮではそれぞれ、結晶性ポリエステル樹脂の量が少なすぎた（トナーＮでは結晶性ポリエステル樹脂を使用しなかった）ためであると推察される。
【産業上の利用可能性】
【０１０２】
本発明に係る静電潜像現像用トナーは、例えば複写機、プリンター、又は複合機において画像を形成するために用いることができる。
【図１】
0006287927.tif 000006
【図２】
0006287927.tif 000007
【図３】
0006287927.tif 000008
【図４】
0006287927.tif 000009